Brevet FR3052168A1 (20171208)
REVENDICATIONS1. Composition de polymère Pl comprenant : a) de 30 % en poids à 60 % en poids d'un composé minéral inorganique (F), b) de 2 % en poids à 15 % en poids d'un copolymère (méth)acrylique (Al) ou un mélange de copolymères (méth)acryliques c) un modifiant choc polymérique (IM1) ou un mélange d'agents modifiant choc polymérique caractérisée en ce que la somme des trois composants a), b) et c) est de 100 % en poids.\n<CLM>\1\tComposition selon la revendication 1, dans laquelle le composé inorganique (F) est constitué d'une charge minérale (F1) et d'un adjuvant de fluidité (F2), dans laquelle le rapport en poids (F1)/(F2) est au moins 5/1.\n<CLM>\1\tComposition selon la revendication 1 ou 2 comprenant a) entre 30 % en poids et 60 % en poids d'un composé inorganique (F), b) entre 2 % en poids et 15 % en poids d'un copolymère (méth)acrylique (Al) et c) un modifiant choc polymérique (IM1).\n<CLM>\1\tComposition selon l'une quelconque des revendications 1 à 3, la composition étant sous la forme d'une poudre ayant une taille de particule médiane en volume D50, comprise entre 1 pm et 500 pm.\n<CLM>\1\tComposition selon la revendication 4, dans laquelle chaque particule de poudre comprend les composés de a), b) et c).\n<CLM>\1\tComposition selon l'une quelconque des revendications 1 à 5, dans laquelle le modifiant choc polymérique (IM1) est une particule de polymère ayant une structure multicouche comprenant 3052168 38 au moins une couche (IM1L1) comprenant un polymère (L1) ayant une température de transition vitreuse inférieure à 0 °C et au moins une autre couche (IM1L2) comprenant un polymère (L2) ayant une température de transition vitreuse supérieure à 45 °C. 5\n<CLM>\1\tComposition selon la revendication 6, dans laquelle le rapport en poids de couche (IM1L1)/couche (IM1L2) dans le polymère à étapes multiples est de préférence dans une plage entre 70/30 et 99/1, plus préférablement 80/20 et 98/2, encore plus 10 préférablement 85/15 et 97/3 et avantageusement 89/11 à 96/4.\n<CLM>\1\tComposition selon la revendication 6, dans laquelle le polymère Ll présente plus de 85 % en poids du modifiant choc polymérique (IM1). 15\n<CLM>\1\tComposition selon l'une quelconque des revendications 6 à 8, dans laquelle le polymère (L1) ayant une température de transition vitreuse inférieure à 0 °C est un polymère (méth)acrylique comprenant au moins 50 % en poids de monomères 20 d'acrylates d'alkyle.\n<CLM>\1\tComposition selon l'une quelconque des revendications 1 à 9 dans laquelle au moins une partie de la charge minérale inorganique (F) est une charge minérale choisie parmi le carbonate de 25 calcium, l'argile calcinée, la silice (fumée ou précipitée), l'argile, la montmorillonite (nanoargile), la zéolite ou la perlite, le dioxyde de titane.\n<CLM>\1\tComposition selon l'une quelconque des revendications 1 à 10 30 dans laquelle la charge minérale inorganique (F) ou le mélange de celle-ci est choisie parmi différents carbonate de calcium.\n<CLM>\1\tComposition selon l'une quelconque des revendications 1 à 11 dans laquelle le copolymère (méth)acrylique (Al) est choisi 35 parmi un copolymère comprenant au moins 50 % en poids de méthacrylate de méthyle. 3052168 39\n<CLM>\1\tComposition selon l'une quelconque des revendications 1 à 12 dans laquelle le copolymère (méth)acrylique (Al) a un poids moléculaire moyen en poids d'au moins 1 000 000g/mol. 5\n<CLM>\1\tProcédé de préparation d'une composition polymère Pl comprenant a) de 30 % en poids à 60 % en poids d'un composé inorganique (F) b) de 2 % en poids à 15 % en poids d'un copolymère (méth)acrylique (Al) 10 c) un modifiant choc polymérique (IM1) caractérisé en ce que la somme des trois composants a), b) et c) est de 100 % en poids, ledit procédé comprenant l'étape de mélange des trois composants de a), b) et c), les deux composants b) et c) et au moins 83,33 % en poids de composé 15 a) étant sous la forme d'une dispersion en phase aqueuse pendant l'étape de mélange.\n<CLM>\1\tProcédé de préparation d'une composition Pl selon la revendication 14, dans lequel ledit composé inorganique (F) est 20 constitué d'une charge minérale (F1) et un adjuvant de fluidité (F2), le rapport en poids (F1)/(F2) étant d'au moins 5/1.\n<CLM>\1\tProcédé selon la revendication 14 ou 15, caractérisé en ce que ledit procédé comprend l'étape de 25 i) mélange des trois composants de a), b) et c), les trois composants étant sous la forme d'une dispersion en phase aqueuse pendant l'étape de mélange, ii) séchage du mélange obtenu dans l'étape i). 30\n<CLM>\1\tProcédé de préparation d'une composition polymère P2 comprenant la composition de polymère P1 selon l'une quelconque des revendications 1 à 13 ou obtenue par un procédé selon l'une quelconque des revendications 14 à 16, ladite composition polymère P2 comprenant en outre 35 d) un polymère thermoplastique TP1 ledit procédé comprenant l'étape de 3052168 mélange des compositions Pl et du polymère thermoplastique TP1.\n<CLM>\1\tUtilisation d'une composition selon l'une quelconque des 5 revendications 1 à 13 ou obtenue par un procédé selon l'une quelconque des revendications 14 à 16, pour améliorer la résistance à la rupture à l'état fondu du polymère thermoplastique TP1 10\n<CLM>\1\tUtilisation d'une composition selon l'une quelconque des revendications 1 à 13 ou obtenue par un procédé selon l'une quelconque des revendications 14 à 16, pour transformer une composition polymère P2 qui comprend ladite composition polymère P1 et un polymère thermoplastique TP1. 15\n<CLM>\1\tArticle comprenant la composition de polymère transformée selon la revendication 19, caractérisé en ce que l'article est un profilé, un tube, un parement, un film de revêtement de sol, une feuille ou un article alvéolaire. 20